(57)【要約】      （修正有）【課題】組成物中に配合して混練した場合に分散性が良好な無機微粒子凝集体およびそれを用いた樹脂組成物を提供する。【解決手段】液体中に組成および等電点が異なる無機微粒子を分散した複数の分散液を混合した後に酸または塩基の添加によって凝集した無機微粒子凝集体から分散媒を除去した無機微粒子凝集体であり、無機微粒子は、アンチモン、ケイ素、ニオブ、ジルコニウム、チタン、スズ、セリウム、アルミニウム、亜鉛、イットリウム、銅のそれぞれの酸化物から選ばれることを特徴とする無機微粒子凝集体、およびそれを配合した樹脂組成物。【選択図】なし【特許請求の範囲】
【請求項１】
液体中に組成および等電点が異なる無機微粒子を分散した複数の分散液を混合した後に酸または塩基の添加によって凝集した無機微粒子凝集体から分散媒を除去したものであることを特徴とする無機微粒子凝集体。
【請求項２】
前記無機微粒子は金属酸化物であることを特徴とする請求項１記載の無機微粒子凝集体。
【請求項３】
前記無機微粒子は、アンチモン、ケイ素、ニオブ、ジルコニウム、チタン、スズ、セリウム、アルミニウム、亜鉛、イットリウム、銅のそれぞれの酸化物から選ばれることを特徴とする無機微粒子凝集体。
【請求項４】
液体中に組成および等電点が異なる無機微粒子を分散した複数の分散液を混合した後に酸または塩基の添加で凝集した無機微粒子凝集体から分散媒を除去することによって得られた無機微粒子凝集体を、合成樹脂に配合したことを特徴とする樹脂組成物。
【請求項５】
前記無機微粒子は金属酸化物であることを特徴とする請求項４記載の樹脂組成物。
【請求項６】
前記無機微粒子は、アンチモン、ケイ素、ニオブ、ジルコニウム、チタン、スズ、セリウム、アルミニウム、亜鉛、イットリウム、銅のそれぞれの酸化物から選ばれることを特徴とする樹脂組成物。
【請求項７】
液体中に組成および等電点が異なる無機微粒子を分散した複数の分散液を混合した後に、酸または塩基の添加によって無機微粒子を凝集させた後に無機微粒子凝集体から分散媒を除去することを特徴とする無機微粒子凝集体の製造方法。
【発明の詳細な説明】
【技術分野】
【０００１】
本発明は、複数の無機微粒子からなる無機微粒子凝集体、および無機微粒子を含む樹脂組成物に関するものであり、特に樹脂に分散する際に容易に一次粒子まで均一分散できる無機微粒子凝集体および無機微粒子を含有する樹脂組成物に関するものである。
【背景技術】
【０００２】
近年、合成樹脂に無機微粒子を配合することで機械的特性、熱的特性、光学的特性、あるいは化学的特性を向上させる取り組みが行なわれている。
配合する無機微粒子としてはその目的に応じて様々なものが用いられているが、粒径が小さくなるにしたがって、粒子同士が凝集しやすくなり、粒径がおよそ１００ｎｍより小さくなると凝集が顕著に起こり易くなってくる。粒子が凝集してしまうと微粒子を配合させた効果が発揮されず目的としている特性が得られなくなる。
【０００３】
例えば光学的特性を重視する用途では凝集によって粒径が大きくなると曇ってしまい透明性が損なわれてしまう。
そこでこのような樹脂組成物では粒子の凝集を防ぐため、微粒子の表面を表面処理剤あるいはカップリング剤で処理する方法がある。表面処理剤あるいはカップリング剤は、無機材料あるいは有機材料であって、これを用いることで粒子の表面に薄い膜を形成されるので、樹脂との親和性を向上させることができる。また、樹脂組成物に界面活性剤のような分散剤を添加する方法が行なわれている。
また、無機微粒子と無機塩との混合液から乾燥によって固化物を作製し、該固化物から溶剤を用いて無機塩を除去した後に無機微粒子同士の表面融着が起こらない温度で乾燥を行うことによって、合成樹脂と溶融混合したときに無機微粒子を一次粒子レベルまで分散させることができる無機微粒子凝集体が提案されている（例えば、特許文献１、２参照）。
【０００４】
ところがこの方法では、一種類の無機微粒子と無機塩との混合液から乾燥によって固化物を作製するものであった。無機微粒子を光学素子用の合成樹脂組成物中へ配合する場合には、異なる無機微粒子を配合することによって屈折率等の光学的な特性の多様な調整が可能となるが、複数種類の無機微粒子凝集体を合成樹脂と混練することによって配合した場合には、それぞれの無機微粒子の凝集状態が異なっているために複数種類の無機微粒子を均一に分散した樹脂組成物を得ることができなかった。
【特許文献１】特開２００６−２１３５７７号公報
【特許文献２】特開２００６−２１３８７０号公報
【発明の開示】
【発明が解決しようとする課題】
【０００５】
本発明は、合成樹脂に配合した場合に、一次粒子まで分散することが可能な組成が異なる複数種の無機微粒子凝集体および無機微粒子を含む樹脂組成物を提供することを課題とするものであり、特に種類が異なる複数の無機粒子からなり、一次粒子に分散可能な無機微粒子凝集体およびその製造方法、さらには無機微粒子を配合した樹脂組成物を提供することを課題とするものである。
【課題を解決するための手段】
【０００６】
本発明は、液体中に組成および等電点が異なる無機微粒子を分散した複数の分散液を混合した後に酸または塩基の添加によって凝集した無機微粒子凝集体から分散媒を除去したものである無機微粒子凝集体である。
前記無機微粒子は金属酸化物である前記の無機微粒子凝集体である。
前記無機微粒子は、アンチモン、ケイ素、ニオブ、ジルコニウム、チタン、スズ、セリウム、アルミニウム、亜鉛、イットリウム、銅のそれぞれの酸化物から選ばれる前記の無機微粒子凝集体である。
【０００７】
液体中に組成および等電点が異なる無機微粒子を分散した複数の分散液を混合した後に揮発性の酸または塩基の添加で凝集した無機微粒子凝集体から分散媒を除去することによって得られた無機微粒子凝集体を合成樹脂に配合した樹脂組成物である。
前記無機微粒子は金属酸化物である前記の樹脂組成物である。
前記無機微粒子は、アンチモン、ケイ素、ニオブ、ジルコニウム、チタン、スズ、セリウム、アルミニウム、亜鉛、イットリウム、銅のそれぞれの酸化物から選ばれる合成樹脂に配合した樹脂組成物である。
また、液体中に組成および等電点が異なる無機微粒子を分散した複数の無機微粒子の分散液を混合した後に、酸または塩基の添加によって無機微粒子を凝集させた後に無機微粒子凝集体から分散媒を除去する無機微粒子凝集体の製造方法である。
【発明の効果】
【０００８】
本発明の無機微粒子凝集体は、無機微粒子を分散した等電点が異なる分散液の複数種類を混合した後に、酸または塩基の添加によって凝集を起こさせた後に分散媒を除去したものであって、無機微粒子相互の凝集力が小さく、合成樹脂との混練時に比較的容易に一次粒子まで分散することが可能である。
【発明を実施するための最良の形態】
【０００９】
本発明は、組成が異なる複数種の無機微粒子を合成樹脂に分散した樹脂組成物を作製する際に、あらかじめ組成が異なる無機微粒子を分散した複数の分散液を混合した後に、所定の条件下で無機微粒子を凝集させた後に分散媒を除去することによって得られた無機微粒子凝集体を、合成樹脂に配合して混練した際には一次粒子まで分散した樹脂組成物を提供することが可能であることを見出したものである。
特に複数種の無機微粒子を分散した分散液を配合した後に、ｐＨの調整によって無機微粒子凝集させた後に分散媒を除去した後に得られた無機微粒子凝集体を合成樹脂に配合すると、それぞれの無機微粒子を高度に分散した樹脂組成物が提供できることを見出したものである。
【００１０】
また、１種類の無機微粒子を液体中に分散した無機微粒子分散液であって、相互の等電点が異なる分散液の２種類を混合させた混合分散液に、混合分散液のｐＨを揮発性の酸または揮発性の塩基を加えることによってそれぞれの分散液の等電点の間の値に調整して無機微粒子の凝集体を形成した後に、分散媒を除去する過程で分散液から揮発性の酸または塩基を除去することによって、分散媒の除去工程以外の格別の分離処理操作を適用することなく複数の無機微粒子からなる無機微粒子凝集体を作製するものである。
【００１１】
本発明の無機微粒子凝集体の製造に用いる無機微粒子には、各種の無機微粒子を適用することができるが、一例を挙げれば、アンチモン、ケイ素、ニオブ、ジルコニウム、チタン、スズ、セリウム、アルミニウム、亜鉛、イットリウム、銅のそれぞれの酸化物を挙げることができる。
【００１２】
また、本発明に用いる無機微粒子は、金属アルコキシドの加水分解によって製造したもの、液相中で合成したり沈殿によって製造する方法、プラズマ、アーク等を利用した気相法、あるいは固相での合成、大粒子を固相で粉砕する粉砕法等によって製造することができる。
【００１３】
使用可能な無機微粒子の一次粒径は任意のものを使用することができるが、１ｎｍよりも小さい場合には一般に凝集性が大きくなり、本発明の方法によって作成した無機微粒子凝集体を合成樹脂に分散した場合には一次粒子に分散しにくくなる。また、１００ｎｍよりも大きなものでは、光学的な特性を利用する用途においては充分な特性を得ることができなくなる。
したがって、光透過性に優れた光学樹脂組成物を製造する場合には、無機微粒子の平均一次粒径は、１ｎｍ以上６０ｎｍ以下が好ましい。特に透明性を重視する場合は、２０ｎｍ以下でかつ９０％粒径が３０ｎｍ以下であることが好ましい。
【００１４】
本発明の無機微粒子凝集体の製造に使用する無機微粒子を分散した分散液は、水、あるいは水溶性溶剤を含む水溶液を分散媒に用いて分散させることが好ましい。分散液中での無機微粒子の凝集を防ぐには、分散液のｐＨを含まれている無機微粒子の等電点から遠ざけるように調整することが好ましい。例えば、無機微粒子が二酸化チタンの場合には、二酸化チタンの等電点が６．２であるので、分散液のｐＨは３以下に調整すると良い。
無機微粒子を分散した分散液から無機微粒子凝集体を製造するためには、まず等電点が異なる複数の無機微粒子分散体を混合して混合分散液とする。この時混合する無機微粒子の組み合わせは、２種類の無機微粒子を混合する場合は、互いの等電点の差が０．５以上になるように組み合わせることが好ましい。
３種類以上の無機微粒子を混合する場合は、１種類の無機微粒子の等電点と、残りのすべての無機微粒子の等電点との差が０．５以上になるように配合することが好ましい。
【００１５】
次いで、２種類の無機微粒子を混合した場合は、混合分散液のｐＨを酸または塩基を加えることによって互いの等電点の間のｐＨに調整する。また、３種類以上からなる無機微粒子凝集体を調製する場合には、最も等電点が低い無機微粒子の等電点と、他のすべての無機微粒子の等電点との間のｐＨに調整することによって無機微粒子凝集体を調製する。
【００１６】
例えば、異種の無機微粒子が二酸化チタンと二酸化ケイ素である場合には、二酸化チタンの等電点が６．２であり、酸化ケイ素の等電点が２．０であるので、混合分散液のｐＨを２．０以上６．２以下の間に調整すると良い。
また、他の例を挙げれば、二酸化ケイ素と酸化ジルコニウムではｐＨ２．０〜５．５、二酸化ケイ素と酸化アルミニウムではｐＨ２．０〜８．６、二酸化ケイ素と酸化スズ（ＩＶ）ではｐＨ２．０〜６．６、二酸化ケイ素と酸化イットリウムではｐＨ２．０〜９．３、二酸化ケイ素と酸化セリウムではｐＨ２．０〜８．５、二酸化ケイ素と酸化亜鉛ではｐＨ２．０〜９．２、酸化ニオブ（Ｖ）と二酸化チタンではｐＨ２．７〜６．２、酸化ニオブ（Ｖ）と酸化ジルコニウムではｐＨ２．７〜５．５、酸化ニオブ（Ｖ）と酸化アルミニウムではｐＨ２．７〜８．６、酸化ニオブ（Ｖ）と酸化イットリウムではｐＨ２．７〜９．３、酸化ジルコニウムと二酸化チタンではｐＨ５．５〜６．２等に調整することが好ましい。
【００１７】
本発明において、ｐＨ調整に使用する酸、塩基には各種ものを使用することができ、目的とする無機微粒子凝集体の使用目的に応じて適宜選択することができる。
複数の無機微粒子の複数種を配合した後に、所定の値にｐＨ調整をすることによって分散安定性が低下して無機微粒子凝集体が得られる。
ｐＨ調整に使用する酸、塩基として、揮発性の酸、揮発性の塩基を使用した場合には、無機微粒子が凝集した分散液から分散液の調整に使用した酸、塩基を分離するための特別な処理操作は不要であって、無機微粒子凝集体を含む分散液に対して遠心分離等の分離操作を行った後に無機微粒子凝集体を分離し、この無機微粒子凝集体を加熱乾燥、減圧乾燥等を行って分散媒を除去する過程でｐＨ調整に使用した酸、塩基を同時に分離除去することができる。
揮発性の酸としては塩酸、硝酸等の無機酸、酢酸等の有機酸を挙げることができる。また、同様に揮発性の塩基としては、アンモニア水、テトラメチルアンモニウムハイドロオキサイド等の４級アンモニウムを挙げることができる。
【００１８】
本発明の無機微粒子凝集体は、無機微粒子が分散した分散液の等電点に着目し、ｐＨ調整を行うことによって得られた凝集体を製造したものであるので、凝集体を構成する微粒子は相互に強固に結合したものではない。そのため、合成樹脂に配合して樹脂組成物を調製した場合には無機微粒子を一次粒子レベルで合成樹脂中に均一に分散させることができ、樹脂組成物に対して無機微粒子の添加による効果を発揮することができる。
【００１９】
本発明の樹脂組成物は、前記無機微粒子凝集体を合成樹脂に均一分散させることで得ることができる。使用することが可能な合成樹脂としては、エネルギー硬化型樹脂、熱可塑性樹脂を挙げることができる。
エネルギー硬化型樹脂としては、熱、光あるいは電子線で重合可能な樹脂を用いることができる。具体的には、メタクリル酸、アクリル酸、メチル（メタ）アクリレート、エチル（メタ）アクリレート、プロピル（メタ）アクリレート、２−エチルヘキシル（メタ）アクリレート、ベンジル（メタ）アクリレート、フェニル（メタ）アクリレート、ノニルフェニル（メタ）アクリレート、２−ヒドロキシプロピルメタクリレート、２−エチルヘキシル（メタ）アクリレート、ジメチルロールトリシクロデカンジメタクリレート、イソボルニル（メタ）アクリレート、トリメチロールプロパントリ（メタ）アクリレート、ノニルフェニル（メタ）アクリレート、シクロヘキシル（メタ）アクリレート、ビスフェノールＡジ（メタ）アクリレート、ポリエチレングリコールジ（メタ）アクリレート、２−フェニルフェニル（メタ）アクリレート、１−アクリロイルオキシ−４−メトキシナフタレンや１０−アクリロイルオキシー１０−メチルベンジルアントロンなどの縮合多環（メタ）アクリレート、９‐フルオレニルアクリレートや９，９−ビス［４−（２−アクリロイルオキシエトキシ）フェニル］フルオレンなどのフルオレン環を有する（メタ）アクリレート、アリルカルバゾールなどのカルバゾール（メタ）アクリレート、ウレタンアクリレート、エポキシアクリレート、３‐エチル‐３‐（メタクリロイルオキシメチル）オキセタンや３‐エチル‐３‐（メタクリロイルオキシメチル）オキセタンなどのオキセタン、ビニルベンゼン、ジビニルベンゼン、９‐アントラセンカルボン酸ビニル、２−メタクリロイルオキシエチルイソシナネート、シリコーン樹脂、ウレタン樹脂、フェノール樹脂、エポキシ樹脂などを用いることができる。
【００２０】
なお、本発明において、（メタ）アクリレートはアクリレート、メタクリレートの少なくてもいずれか一方を含むものを意味する。また、モノマーであっても良いし、オリゴマーであっても良い。エネルギー硬化型樹脂として、単独の樹脂を用いても良いし複数種類の樹脂を組み合わせて用いても良い。さらに硬化に重合が必要な場合は重合開始剤を添加する。
重合開始剤の含有量は、０．１質量％以上５質量％以下が好ましい。０．１質量％未満では十分な硬化性を有する材料組成物が得られず硬化度の低い硬化物になってしまう。５質量％を越えて含有させると硬化物の透明性が低下したり、太陽光による黄変は大きくなる問題がある。
【００２１】
光重合開始剤は熱重合開始剤と比較して短時間で樹脂組成物を硬化させることが可能で、生産性良く製造できる。
光重合開始剤は、例えば４−ジメチルアミノ安息香酸、４−ジメチルアミノ安息香酸エステル、アルコキシアセトフェノン、ベンジルジメチルケタール、ベンゾフェノンおよびベンゾフェノン誘導体、ベンゾイル安息香酸アルキル、ビス（４−ジアルキルアミノフェニル）ケトン、ベンジルおよびベンジル誘導体、ベンゾインおよびベンゾイン誘導体、ンゾインアルキルエーテル、２−ヒドロキシ−２−メチルプロピオフェノン、１−ヒドロキシシクロヘキシルフェニルケトン、チオキサントンおよびチオキサントン誘導体、２，４，６−トリメチルベンゾイルジフェニルホスフィンオキシド等が挙げられる。これらの光重合開始剤は、１種に限らず２種以上を併用することができる。また、これらの光重合開始剤の中でも、２，４，６−トリメチルベンゾイルジフェニルホスフィンオキシド、フェニルビス（２，４，６−トリメチルベンゾイル）−ホスフィンオキシド等のアシルホスフィンオキシド系化合物を用いると、十分な硬化性および硬化生成物の透明性が得られるので特に好ましい。
【００２２】
エネルギー硬化型樹脂を用いた場合は、ホモジナジザー、ボールミル、ビーズミル、ジェットミル等の分散機を用いて前記無機微粒子凝集体とエネルギー硬化型樹脂を均一に分散できる。
分散条件は用いるエネルギー硬化型樹脂の粘度、無機微粒子凝集体の種類と粒径、およびエネルギー硬化型樹脂と無機微粒子凝集体の比率から適宜設定することができる。また、溶媒、重合性希釈剤、酸化防止剤、紫外線防止剤を添加しても良い。
【００２３】
熱可塑性樹脂としては、加熱によって成形可能な各種の合成樹脂を用いることができる。一例を挙げれば、アクリル樹脂、ポリカーボネート樹脂、ポリエチレン、ポリプロピレン、非晶質ポリオレフィン、ポリスチレン、ＡＢＳ樹脂、ポリ塩化ビニル、ポリアセタール、ポリアミド、ポリエチレンテレフタレート、ポリブチレンテレフタレート、ポリスルフォン、ポリフェニレンスルフィド、ポリエーテルエーテルケトン、ポリエーテルイミド、ポリビニルアルコール等を用いることができる。熱可塑性樹脂として、単独の樹脂を用いても良いし複数種類の樹脂を組み合わせたコポリマーを用いても良い。
【００２４】
熱可塑性樹脂を用いた場合は、溶融混練機を用いて無機微粒子凝集体と熱可塑性樹脂を均一に分散できる。例えば双腕ニーダ、加圧式ニーダ、スクリューを持った連続式溶融混練機などを用いることができる。溶融温度、回転数、スクリュー形状などの条件は熱可塑性樹脂の溶融粘度、無機微粒子凝集体の種類と粒子径、および熱可塑性樹脂と無機微粒子凝集体の比率から適宜設定することができる。
本発明の樹脂組成物中における無機微粒子凝集体の配合比率は、樹脂組成物の使用目的に応じて適宜設定される。
【００２５】
本発明の無機微粒子によって光学的特性を利用した樹脂組成物を調製する場合には、エネルギー硬化型樹脂、アクリル樹脂、ポリカーボネート樹脂、非晶質ポリオレフィン、ポリスチレン、ポリ塩化ビニル、ポリフェニレンサルファイド、ポリビニルアルコールを用いることが好ましい。
また、本発明の樹脂組成物は、無機微粒子の分散が良好であるので、カメラ、ビデオカメラあるいはカメラ付携帯電話、テレビ電話をはじめとする撮像モジュール等に用いられる撮像光学系のレンズやプリズム、プロジェクターや光源装置等に用いられる照明光学系のレンズやレンズシートに用いた場合には、樹脂組成物の透明性が良好で光学特性の優れた部材を提供することができる。
【実施例】
【００２６】
実施例１
等電点が２である１次粒子径５７ｎｍの二酸化ケイ素微粒子の４０質量％の水性分散液（日産化学工業製  スノーテックスＹＬ）に硝酸を加えてｐＨを２とし、これに、等電点が６．２でｐＨが３である１次粒子径３０ｎｍの二酸化チタン微粒子の１０質量％の水性分散液（シーアイ化成製ＴＩＷ１０ＷＴ％−Ｇ２４０）を滴下し、二酸化ケイ素：二酸化チタンの質量比が１０：１となる混合分散液を調製した。
次いで、２５℃において、混合分散液のｐＨをアンモニア水を添加して混合前の両者の分散液の等電点の間である４に調整した後、ホットプレート上にて８０℃まで５℃／分の昇温速度で加熱し、更に２４時間保持することで水を除去して無機微粒子凝集体を得た。
【００２７】
実施例２
等電点５．５、ｐＨ３の１次粒子径７ｎｍの酸化ジルコニウム微粒子の３０質量％の分散液（日産化学工業製ナノユースＺＲ−３０Ａ）に、等電点が６．２でｐＨが３である１次粒子径３０ｎｍの二酸化チタン微粒子の１０質量％の水性分散液（シーアイ化成製ＴＩＷ１０ＷＴ％−Ｇ２４０）を滴下し、酸化ジルコニウム：二酸化チタンの質量比が２：３となる混合分散液を調製した。
次いで、２５℃において、混合分散液のｐＨを、アンモニア水を添加して混合前の両者の分散液の等電点の間の値である６に調整した後、ホットプレート上にて８０℃まで５℃／分の昇温速度で加熱し、更に２４時間保持することで水を除去して無機微粒子凝集体を得た。
【００２８】
実施例３
実施例１で用いて二酸化ケイ素微粒子分散液と、等電点が９の１次粒子径２５ｎｍの酸化亜鉛微粒子を水に分散した３０質量％の濃度の分散液（住友大阪セメント製  ＺＷ−１４３）を混合し、二酸化ケイ素と酸化亜鉛の質量比が１：２である混合分散液を調製した。
次いで、２５℃において混合分散液のｐＨを、アンモニア水を添加して混合前の両者の分散液の等電点の間の値である７に調整した後、ホットプレート上にて８０℃まで５℃／分の昇温速度で加熱し、更に２４時間保持することで水を除去して無機微粒子凝集体を得た。
【００２９】
実施例４
実施例１で調製した無機微粒子凝集体と、ポリエチレン（日本ポリエチレン製ノバテック ＨＪ５６０)とを、ポリエチレンに対して無機微粒子凝集体の含有量が５体積％になるように配合し、２軸バッチ式溶融混練機（東洋精機製作所製  セグメントミキサーＫＦ６Ｖ付ラボプラストミル  マイクロ）を用いて、温度１５０℃、ミキサー回転数３００ｒｐｍ、混練時間２０分間の条件で混練して樹脂組成物を得た。
得られた樹脂組成物を透過型電子顕微鏡（日立製作所製  Ｈ−８００）を用いて、加速電圧２００ｋＶで無機微粒子の分散状態を観察した。その結果を図１に示す。二酸化ケイ素粒子Ａと二酸化チタン粒子Ｂは、それぞれ凝集体としては残存しておらず、ポリエチレン中に一次粒子の大きさまで解砕・分散していた。
【００３０】
実施例５
実施例１で調製した無機微粒子凝集体と、ポリカーボネート（日本ジーイープラスチックス製  レキサン１２１Ｒ）とを、ポリカーボネートに対して無機微粒子凝集体の含有量が５体積％になるように配合し、２軸バッチ式溶融混練機（東洋精機製作所製  セグメントミキサーＫＦ６Ｖ付ラボプラストミル  マイクロ）を用いて、温度２５０℃、ミキサー回転数３００ｒｐｍ、混練時間５分間の条件で混練して樹脂組成物を得た。
得られた樹脂組成物を走査型電子顕微鏡（日立製作所製  Ｓ−８００）を用いて、加速電圧２０ｋＶで観察し、その結果を図２に示す。実施例４と同様に無機微粒子凝集体は、一次粒子としてポリカーボネート中に解砕・分散していた。
【００３１】
実施例６
無機微粒子凝集体として、実施例２で調製した酸化ジルコニウムと二酸化チタンからなる無機微粒子凝集体を用いた点を除き、実施例５と同様にして樹脂組成物を作製し、得られた樹脂組成物を、実施例５と同様に観察してその結果を図３に示す。実施例４、５と同様にポリカーボネート中に一次粒子の大きさまで解砕・分散していることが確認できた。
【００３２】
比較例１
実施例１で用いた二酸化ケイ素微粒子分散液に硝酸を加えてｐＨを２とした。二酸化ケイ素微粒子が凝集した分散液を実施例１と同様の条件で水を除去して二酸化ケイ素微粒子凝集体を調製した。
次いで、無機微粒子凝集体として得られた二酸化ケイ素微粒子凝集体を配合した点を除き実施例４と同様に樹脂組成物を作製し、実施例５と同様にして観察し、その結果を図４に示す。
得られた樹脂組成物中には、二酸化ケイ素微粒子のみからなる無機微粒子凝集体を配合したので、二酸化ケイ素微粒子と二酸化チタン微粒子とを含む凝集体に比べて凝集力が大きいものとみられ、粒径が数十μｍである粒径が大きな粒子の凝集体が存在していた。
【００３３】
比較例２
実施例１で使用した二酸化チタン微粒子分散液にアンモニア水を加えてｐＨを６．２にした。二酸化チタン微粒子が凝集した分散液を実施例１と同様に条件で水を除去して二酸化チタン微粒子凝集体を調製した。
次いで、無機微粒子凝集体として得られた二酸化チタン微粒子凝集体を配合した点を除き実施例４と同様に樹脂組成物を作製し、実施例５と同様にして観察し、その結果を図５に示す。
得られた樹脂組成物中には、二酸化チタン微粒子のみからなる無機微粒子凝集体を配合したので、二酸化ケイ素微粒子と二酸化チタン微粒子とを含む凝集体に比べて凝集力が大きいものとみられ、粒径が数十μｍである粒径が大きな粒子の凝集体が存在していた。
【産業上の利用可能性】
【００３４】
等電点が異なる複数種の無機微粒子分散液を混合した後に、混合分散液のｐＨを異なる等電点の間の値に調整することによって、複数種の無機微粒子が凝集した無機微粒子凝集体を調製したので、無機微粒子凝集体を合成樹脂と混練した場合には、無機微粒子凝集体を構成する個々の微粒子が相互に凝集することなく比較的容易に分散することが可能となり、合成樹脂に配合した場合には無機微粒子が分散した特性が優れた樹脂組成物を提供することができる。
【図面の簡単な説明】
【００３５】
【図１】本発明の１実施例の樹脂組成物の分散状態を説明する図面代用電子顕微鏡の写真である。
【図２】本発明の１実施例の樹脂組成物の分散状態を説明する図面代用電子顕微鏡の写真である。
【図３】本発明の１実施例の樹脂組成物の分散状態を説明する図面代用電子顕微鏡の写真である。
【図４】本発明の比較例の樹脂組成物の分散状態を説明する図面代用電子顕微鏡の写真である。
【図５】本発明の比較例の樹脂組成物の分散状態を説明する図面代用電子顕微鏡の写真である。
【図１】
2010024329.tif 000002
【図２】
2010024329.tif 000003
【図３】
2010024329.tif 000004
【図４】
2010024329.tif 000005
【図５】
2010024329.tif 000006